(57)【特許請求の範囲】
【請求項１】
直径中央値が１．６から１５μｍであるリン光体前駆体としての核−殻粒子であって、
−オルトリン酸ランタン、オルトリン酸ガドリニウム、オルトリン酸イットリウム、酸化イットリウム、酸化ガドリニウムまたは酸化ジルコニウムを主体とする無機核と；
−酸化ユーロピウムおよび酸化イットリウムを主体とする殻とを含む、
もしくは
−オルトリン酸ランタン、オルトリン酸ガドリニウム、オルトリン酸イットリウム、酸化イットリウム、酸化ガドリニウム、酸化ジルコニウムまたはアルミナを主体とする無機核と；
−酸化ユーロピウムおよび酸化ガドリニウムを主体とする殻とを含み、
殻が３００ｎｍ以上の厚さにわたり無機核を均一に覆う、リン光体前駆体としての核−殻粒子。
【請求項２】
無機核は、最大で５ｍ２／ｇの比表面積を有する材料を主体とすることを特徴とする、請求項１に記載のリン光体前駆体としての核−殻粒子。
【請求項３】
無機核は、最大で１ｍ２／ｇの比表面積を有する材料を主体とすることを特徴とする、請求項２に記載のリン光体前駆体としての核−殻粒子。
【請求項４】
殻はさらに、酸化イットリウムもしくは酸化ガドリニウムのドーパントとして、またはイットリウム元素もしくはガドリニウム元素の置換体として、イットリウム、ユーロピウム、もしくはガドリニウム以外の希土類を少なくとも１種含むことを特徴とする、請求項１から３のいずれか一項に記載のリン光体前駆体としての核−殻粒子。
【請求項５】
イットリウム、ユーロピウム、もしくはガドリニウム以外の希土類が、テルビウム、サマリウムまたはランタンであることを特徴とする、請求項４に記載のリン光体前駆体としての核−殻粒子。
【請求項６】
殻は、核を２０００ｎｍ以下の厚さにわたって覆うことを特徴とする、請求項１から５のいずれか一項に記載のリン光体前駆体としての核−殻粒子。
【請求項７】
殻は、核を７５０ｎｍから１５００ｎｍの厚さにわたって覆うことを特徴とする、請求項１から５のいずれか一項に記載のリン光体前駆体としての核−殻粒子。
【請求項８】
直径中央値が３から１０μｍであることを特徴とする、請求項１から７のいずれか一項に記載のリン光体前駆体としての核−殻粒子。
【請求項９】
請求項１から８のいずれか一項に記載のリン光体前駆体としての核−殻粒子を含むことを特徴とする、リン光体。
【請求項１０】
以下の工程：
−（ａ）無機核を含む懸濁液を形成する、該懸濁液は８から１１のｐＨを有する、と
−（ｂ）ユーロピウム塩とイットリウムまたはガドリニウム塩とを含む溶液を、この懸濁液に加える、加える間、反応液のｐＨを一定値に維持する、と
−（ｃ）先の工程で得られた混合物から固体を分離する、と、および
−（ｄ）こうして得られる固体を最大１０００℃の温度で焼成する、
を含むことを特徴とする、請求項１から９のいずれか一項に記載のリン光体前駆体としての核−殻粒子の調製方法。
【請求項１１】
以下の工程：
−（ａ）無機核を含む懸濁液を形成する、該懸濁液は８から１１のｐＨを有する、と
−（ｂ）ユーロピウム塩とイットリウムまたはガドリニウム塩とを含み、イットリウム、ユーロピウムまたはガドリニウム以外の希土類の塩を合わせて含む溶液を、この懸濁液に加える、加える間、反応液のｐＨを一定値に維持する、と
−（ｃ）先の工程で得られた混合物から固体を分離する、と、および
−（ｄ）こうして得られる固体を最大１０００℃の温度で焼成する、
を含むことを特徴とする、請求項４から９のいずれか一項に記載のリン光体前駆体としての核−殻粒子の調製方法。
【請求項１２】
第一工程（ａ）で形成される懸濁液はｐＨが８．５から９．５であることを特徴とする、請求項１０または１１に記載の方法。
【請求項１３】
工程（ｂ）の後に反応液を熟成する工程を含むことを特徴とする、請求項１０から１２のいずれか一項に記載の方法。
【請求項１４】
工程（ｂ）の間、反応液のｐＨは８から１１の一定値に維持されることを特徴とする、請求項１０から１３のいずれか一項に記載の方法。
【請求項１５】
工程（ｂ）の間、反応液のｐＨは８．５から９．５の一定値に維持されることを特徴とする、請求項１４に記載の方法。
【請求項１６】
工程（ａ）の間、塩を含む溶液は、懸濁液に、撹拌しながら徐々に加えられることを特徴とする、請求項１０から１５のいずれか一項に記載の方法。
【請求項１７】
請求項１から８のいずれか一項に記載のリン光体前駆体としての核−殻粒子または請求項１０から１６のいずれか一項に記載の方法で得られるリン光体前駆体としての核−殻粒子を少なくとも１２００℃の温度で焼成することを特徴とする、請求項９に記載のリン光体の調製法。
【請求項１８】
焼成は融剤の存在下で行われることを特徴とする、請求項１７に記載の方法。
【請求項１９】
請求項９に記載のリン光体を含むか、または該リン光体を用いて製造されることを特徴とする、発光デバイス。
【発明の詳細な説明】
【技術分野】
【０００１】
本発明は、酸化ユーロピウムと酸化イットリウムまたは酸化ガドリニウムとを主体とする核／殻組成物、この組成物を含むリン光体、およびこれらの調製法に関する。
【背景技術】
【０００２】
ユーロピウムを添加した酸化イットリウムまたは酸化ガドリニウムは発光性を持つことが周知である。これらはＵＶ照射されると赤色光を放射する。この性質を利用したこれらの酸化物を主体とするリン光体は、工業規模で、例えば、三色蛍光灯において一般的に利用されている。
【０００３】
こうしたリン光体は希土類を含有しているが、その価格は高く、しかも激しい価格変動に見舞われている。従って、このようなリン光体のコストを下げることは重要課題である。
【０００４】
さらに、特定の希土類（ユーロピウムなど）の希少性から、リン光体においてその量を減らすことが望まれている。
【発明の概要】
【発明が解決しようとする課題】
【０００５】
従って、高価な希土類の量を減らしたリン光体に対する重要な需要が存在するが、そうであっても、もちろん、この量の減少はリン光体の発光性に不利益であってはならず、発光性は現行のリン光体のものと同じレベルになければならない。
【課題を解決するための手段】
【０００６】
本発明の対象は、この要求に合致するリン光体である。
【０００７】
この目的に対して、本発明は、以下を含むことを特徴とする組成物に関する：
−無機核；および
−酸化ユーロピウムと酸化イットリウムまたは酸化ガドリニウムとを主体とし、３００ｎｍ以上の厚さにわたり無機核を均一に覆う殻。
【０００８】
本発明はまた、上記の型の組成物を含むことを特徴とするリン光体にも関する。
【発明の効果】
【０００９】
リン光体の体積の大部分を占める無機核が存在する特別性を考慮すると、現行の既知のバルクリン光体と比較して希土類の使用量は減少しており、これによりリン光体のコストも減少している。
【００１０】
しかしながら、内部構造のこの違いにも関わらず、本発明のリン光体は、現行の既知のリン光体のものと同様な性質を有する。
【００１１】
詳細には、非リン光体核の存在は本発明のリン光体の発光性に影響らしい影響を及ぼさないという結果になる。ほとんどの場合、先行技術の製品と同様な発光性が得られる。
【発明を実施するための形態】
【００１２】
本発明の他の特徴、詳細および利点は、以下の説明、および本発明を例示することをあくまでも目的とする様々な具体例を読むことでより完全に明らかになるであろう。
【００１３】
以後の説明では、特に記載がないかぎり、与えられる値の範囲または限度すべてにおいて、境界値も含まれ、従って、このように定義される値の範囲または限度は、少なくとも下限値以上および／または多くても上限値以下の任意の値を包含することも、強調しておかねばならない。
【００１４】
「希土類」という用語は、以後の説明において、イットリウムおよび周期表の原子番号が５７から７１の元素（５７および７１も含む。）で形成される群の元素を意味するものとする。
【００１５】
「比表面積」という用語は、クリプトン吸着により求められるＢＥＴ比表面積を意味するものとする。本説明で与えられる表面積は、粉末を２００℃で８時間脱気した後にＡＳＡＰ２０１０装置で測定したものである。
【００１６】
上記のとおり、本発明は、２種類の生成物に関連する：組成物、これは以後の説明において「前駆体」とも称することがある；および、組成物即ち前駆体から得られるリン光体。リン光体自体は、所望の用途において自体を直接利用可能にするのに十分な発光性を持つ。前駆体は、発光性を持たないか、発光性を持ったとしても一般に低すぎて同じ用途に使えない。
【００１７】
これらの２種の生成物について、ここから詳細に説明する。
【００１８】
組成物即ち前駆体
本発明の組成物は、その特別な核／殻構造を本質的な特徴とし、核／殻構造について以下に詳細に説明する。
【００１９】
無機核は、無機物を主体とし、この無機物は特に酸化物かリン酸塩が可能である。
【００２０】
酸化物の中で、詳細には、酸化ジルコニウム、酸化亜鉛、酸化チタン、酸化マグネシウム、酸化アルミニウム（アルミナ）およびドーパントとして作用する可能性がある希土類１種以上の酸化物が挙げられる。希土類酸化物として、さらにより詳細には、酸化ガドリニウム、酸化イットリウムおよび酸化セリウムが挙げられる。
【００２１】
酸化物として好ましく選択されるものとして、酸化イットリウム、酸化ガドリニウムおよびアルミナが挙げられる。アルミナは、前駆体をリン光体に変換する際に、ドーパントのどのような核中への拡散も観測することなく、より高温での焼成を可能にするという利点を特に有することから、さらにより好ましく選択され得る。つまり、焼成温度が高くなることで結果殻の結晶化が良好になるため、アルミナは、最適な発光性を有する生成物を得ることを可能にする。
【００２２】
リン酸塩の中で、例として、ドーパントとして作用する可能性がある希土類１種以上のオルトリン酸塩（オルトリン酸ランタン（ＬａＰＯ４）、オルトリン酸ランタンセリウム（（ＬａＣｅ）ＰＯ４）、オルトリン酸イットリウム（ＹＰＯ４）など）および希土類またはアルミニウムのポリリン酸塩が挙げられる。
【００２３】
１つの特定の実施形態に従って、核の材料は、オルトリン酸ランタン、オルトリン酸ガドリニウムまたはオルトリン酸イットリウムである。
【００２４】
アルカリ土類リン酸塩（Ｃａ２Ｐ２Ｏ７、リン酸ジルコニウムＺｒＰ２Ｏ７およびアルカリ土類ヒドロキシアパタイトなど）も例として挙げられる。
【００２５】
他の無機化合物、例えば、バナジン酸塩、特に希土類バナジン酸塩（ＹＶＯ４）、ゲルマン酸塩、ケイ酸塩、特にケイ酸亜鉛またはケイ酸ジルコニウム、タングステン酸塩、モリブデン酸塩、硫酸塩（ＢａＳＯ４）、ホウ酸塩（ＹＢＯ３、ＧｄＢＯ３）、炭酸塩およびチタン酸塩（ＢａＴｉＯ３）、ジルコン酸塩、ならびに希土類が場合により添加されているアルカリ土類金属アルミン酸塩、アルミン酸バリウムおよび／またはアルミン酸マグネシウムなど（ＭｇＡＩ２Ｏ４、ＢａＡＩ２Ｏ４またはＢａＭｇＡＩ１０Ｏ１７など）は、さらにより適している。
【００２６】
最後に、上記化合物に由来する化合物（混合酸化物、特に希土類酸化物、例えば、ジルコニウムセリウム混合酸化物、混合リン酸塩、特に混合希土類リン酸塩およびホスホバナジン酸塩など）も適したものであり得る。
【００２７】
詳細には、核の材料は、特定の光学的性質、特にＵＶ反射性を有するものであり得る。
【００２８】
「無機核は、を主体とする」という表現は、集合体が、問題の材料を少なくとも５０重量％、好ましくは少なくとも７０重量％、より好ましくは少なくとも８０重量％、さらには９０重量％含むことを示すものとする。１つの特定の実施形態に従って、核は、本質的にこの材質からなる（即ち、少なくとも９５重量％、例えば、少なくとも９８％またはさらには少なくとも９９重量％の含有量で）ものであり、さらには完全にこの材質からなるものであり得る。
【００２９】
本発明の有利な実施形態を幾つか以下に説明する。
【００３０】
第一の実施形態に従って、核は高密度な材料でできたものであり、実際、一般に良く結晶化した材料または比表面積の小さい材料に相当する。
【００３１】
「小さい比表面積」という表現は、最大で５ｍ２／ｇ、より詳細には最大で２ｍ２／ｇ、さらにより詳細には最大で１ｍ２／ｇ、および特には最大で０．６ｍ２／ｇの比表面積を意味するものとする。
【００３２】
別の実施形態に従って、核は温度に対して安定な材料を主体とする。これにより、高温の融点を有し、この同じ温度でリン光体として使用する場合に問題となるような副生成物に分解しない、さらにこの同じ温度で結晶のままであり、従って非晶質材料に変化しない材料であることを意味するものとする。本明細書で意図するところの高温とは、少なくとも９００℃超、好ましくは少なくとも１０００℃超、およびさらにより好ましくは少なくとも１２００℃の温度である。
【００３３】
第三の実施形態は、核として、上記の２つの実施形態の特徴を組み合わせた材料、即ち、温度に対して安定で比表面積が小さい材料を使用することである。
【００３４】
上記の実施形態の少なくとも１つに従う核の実際の使用は、多数の利点を有する。第一に、前駆体の核／殻構造が、この前駆体から得られるリン光体において特に十分に維持され、コストの利点を最大限に得ることを可能にする。
【００３５】
そのうえ、本発明の前駆体（その製造において上記実施形態の少なくとも１つに従う核が用いられたもの）から得られるリン光体は、同じ組成であるが核／殻構造を持たないリン光体と、光ルミネッセンス収量が同じであるか、場合によってはこれより優れた光ルミネッセンス収量を有することが見いだされた。
【００３６】
核の材料は、特に既知の溶融塩技法を用いて、圧縮することができる。この技法は、圧縮しようとする材料を、場合により還元雰囲気（例えば、アルゴン／水素混合物）中、融剤の存在下、例えば、少なくとも９００℃の高温にすることにある。融剤は、塩化物（例えば、塩化ナトリウムまたは塩化カリウム）、フッ化物（例えば、フッ化リチウム）、ホウ酸塩（ホウ酸リチウム）、炭酸塩およびホウ酸から選択することができる。
【００３７】
核は、特に１から１０μｍの直径中央値を有するものであり得る。
【００３８】
直径中央値は、ＳＥＭ（走査型電子顕微鏡）で少なくとも１５０個の粒子から統計的に計測して求めることができる。
【００３９】
核の寸法、および同様に以下に記載される殻の厚さは、本発明の組成物／前駆体の断面の特に透過型電子顕微鏡写真で測定することもできる。
【００４０】
本発明の組成物／前駆体のもう１つの構造的特徴は、殻である。
【００４１】
この殻は、３００ｎｍ以上の厚さにわたって、核を均一に覆っている。「均一」という用語は、核を完全に覆い、好ましくは３００ｍｍを決して下回らない厚さを有する連続層を意味するものとする。このような均一性は、走査型電子顕微鏡写真で特に見ることができる。Ｘ線回折（ＸＲＤ）測定はさらに、核と殻とに分かれた２つの組成の存在を実証する。
【００４２】
層の厚さは、より詳細には少なくとも５００ｎｍ、およびさらにより詳細には少なくとも７００ｎｍが可能である。層の厚さは、２０００ｎｍ（２μｍ）以下、より詳細には１５００ｎｍ以下が可能であり、７５０ｎｍから１５００ｎｍの間が可能である。
【００４３】
殻は、所望の発光性を有する生成物（赤色リン光体）またはこのような性質を与えることが可能な生成物を主体とするか、またはそうした生成物からなる。即ち殻は、酸化ユーロピウムと、酸化イットリウム（Ｙ２Ｏ３）または酸化ガドリニウム（Ｇｄ２Ｏ３）または混合酸化イットリウムガドリニウム（（Ｙ，Ｇｄ）２Ｏ３）とを主体とするかまたはこれらからなるものであり、説明がどうであっても本発明が明らかに混合酸化物の例に応用可能であるならば、簡単のため、本明細書中以下、酸化イットリウムまたは酸化ガドリニウムとのみ示す。ユーロピウムは、酸化物Ｌｎ２Ｏ３（式中、Ｌｎはイットリウムおよび／またはガドリニウムを示す。）用のドーパントとして作用する、即ちユーロピウムはこの酸化物に発光性を与える。
【００４４】
ユーロピウムの量は、一般に、酸化物Ｌｎ２Ｏ３の重量に対して酸化ユーロピウムが０．０１重量％から２０重量％となる量である。この量は、特に組成物の用途に依存して、特に三色ランプに利用する場合は、４％から１５％、より詳細には４％から７％となり得る。
【００４５】
自体既知のとおり、ユーロピウムを添加した酸化物Ｌｎ２Ｏ３は、ユーロピウム、ガドリニウムおよびイットリウム以外の希土類から選択される他の追加の元素を場合により含有することができる。詳細には、テルビウム、サマリウムおよびランタンを挙げることができる。
【００４６】
これらのその他の元素は、詳細にはテルビウムまたはサマリウムの場合に、ユーロピウムに加えてドーパントとして存在するものとなり得る。このような場合、この追加の元素の量は、一般に、酸化物Ｌｎ２Ｏ３の重量に対して、この元素の酸化物が最大で１重量％となる量である。
【００４７】
これらのその他の元素は、ガドリニウムおよび／またはイットリウムの置換体として存在するものともなり得る。これは、例えば、ランタンの場合などである。このような場合、この追加の元素の量は、一般に、酸化物Ｌｎ２Ｏ３の重量に対して、この元素の酸化物が最大で４０重量％、より詳細には最大で１０重量％となる量である。
【００４８】
上記の元素に起因するドーパントまたは置換体の機能は、純粋に示すとおりに起因したものであって制限するものではなく、本発明は、殻が、こうした追加の元素の１種をこの元素が酸化物Ｌｎ２Ｏ３でどのような役割または機能を果たすかに関わらず含む酸化物Ｌｎ２Ｏ３を含むすべての場合を包含することをここで強調しておくことが重要である。
【００４９】
本発明の組成物／前駆体を構成する核および殻を有する粒子は、一般に、好ましくは１．６μｍから１５μｍの直径中央値を有し、この直径はより詳細には３μｍから１０μｍ、およびさらにより詳細には４μｍから８μｍが可能である。
【００５０】
示される直径中央値は、粒子の集団の直径の体積平均である。
【００５１】
ここおよび以下の説明で与えられる粒子径は、レーザー粒径分析技法により、例えば、Ｍａｌｖｅｒｎレーザー粒径分析装置を用い、粒子を水に分散させ１分３０秒間超音波処理（１３０Ｗ）した試料で測定される。
【００５２】
そのうえさらに、粒子は、好ましくは分散指標が低く、典型的には最大で０．７、より詳細には最大で０．６、およびさらにより詳細には最大で０．５である。
【００５３】
粒子の集団についての「分散指標」という用語は、本説明の文脈において、以下に定義するとおりの比Ｉを意味するものとする：
Ｉ＝（Φ８４−Φ１６）／（２×Φ５０）、
式中、Φ８４は粒子の８４％がこの直径未満であるような直径であり；Φ１６は粒子の１６％がこの直径未満であるような直径であり；およびΦ５０は、粒子の５０％がこの直径未満であるような直径中央値である。
【００５４】
本発明の組成物／前駆体は、特定の波長を照射されることで発光性を有することができるものの、こうした発光性は、所望の用途にそのまま直接使用可能である真のリン光体を得るため、これらの生成物に後処理を施すことでさらに改善することができ、またそうする必要がある。
【００５５】
前駆体と実際のリン光体の境界は、任意に決められるものであり、それを超えて生成物が利用者にとって直接使用可能であり許容できるものであるとみなされるものになる発光閾値にのみ依存することが理解されるであろう。
【００５６】
本発明の場合、およびきわめて一般的には、約１０００℃を超える熱処理を施されていない本発明の組成物は、リン光体前駆体としてみなすことができるし、そのように同定することができる。なぜなら、このような前駆体が有する発光性は一般に、どのようなその後の変換もなくそのまま直接使用可能である市販のリン光体の最小輝度基準を満たさないと判断される可能性があるからである。反対に、おそらくは適切な処理を施された後、利用者が例えばランプなどに直接用いるのに十分な適切な輝度を発現させる生成物は、リン光体と認めることができる。
【００５７】
本発明のリン光体を以下に記載する。
【００５８】
リン光体
本発明のリン光体は、上記のとおりの本発明の組成物からなるか、または上記のとおりの本発明の組成物を含む。
【００５９】
従って、本発明の組成物に関して上記で記載されたことはすべて、ここでも同様に、本発明のリン光体の記載に当てはまる。詳細には、このことは、無機核および均一な殻で形成される構造、無機核の性質および殻の性質、ならびに特に酸化物Ｌｎ２Ｏ３の組成および粒子径特性に関して上記で与えられた特性すべてに当てはまる。
【００６０】
以下でわかるとおり、本発明のリン光体は、組成物／前駆体の熱処理により得られるが、この熱処理は組成物の上記のとおりの特徴を実質的に改変することはない。しかしながら、この処理は、殻の酸化物Ｌｎ２Ｏ３の結晶化を改善し、これにより発光性を本質的に改善する。
【００６１】
本発明の組成物およびリン光体の調製法を以下に記載する。
【００６２】
調製法
本発明の組成物の調製法は、以下の工程を含むことを特徴とする：
−（ａ）無機核を含む懸濁液を形成する、この懸濁液は８から１１のｐＨを有する、と
−（ｂ）ユーロピウム塩とイットリウムまたはガドリニウム塩とを含み、適切な場合はイットリウム、ユーロピウムおよびガドリニウム以外の希土類の塩を合わせて含む溶液を、この懸濁液に加える、加える間、反応液のｐＨを実質的に一定値に維持する、と
−（ｃ）先の工程で得られた混合物から固体を分離する、と、および
−（ｄ）こうして得られる固体を最大１０００℃の温度で焼成する。
【００６３】
従って第一工程は、懸濁液を形成する工程であり、これは一般に、上記のとおりの無機核を含む水性懸濁液である。
【００６４】
核は、調製したい組成物の核に適した粒子径を有するものが選択される。従って、特に１から１０μｍの直径中央値を有し分散指標が最大で０．７または最大で０．６である核が、特に用いることができる。
【００６５】
懸濁液のｐＨは、８から１１、より詳細には８．５から９．５でなければならない。ｐＨは、懸濁液に塩基を加えることによりこの値になる。適した塩基として、以下を例として挙げることができる：金属水酸化物（ＮａＯＨ、ＫＯＨ、Ｃａ（ＯＨ）２など）または水酸化アンモニウム。
【００６６】
本方法の第二工程（ｂ）は、ユーロピウム塩と、調製しようとする組成物に依存して、イットリウムおよび／またはガドリニウム塩とを含有する溶液を用いる。上記に見られたとおり、殻の酸化物Ｌｎ２Ｏ３が追加の希土類を含有する組成物を調製しようとするならば、この溶液は追加の希土類（単数または複数）の塩も含有する。
【００６７】
適した塩の中で、例として、塩化物、硝酸塩、硫酸塩および酢酸塩が挙げられる。より詳細には硝酸塩を用いることができる。
【００６８】
溶液を、先の工程（ａ）で得られた懸濁液に加える。
【００６９】
溶液は、好ましくは徐々に、例えば、可能なのは３０分から１０時間、より詳細には３０分から２時間の範囲の期間にわたり、連続して撹拌しながら加えられる。
【００７０】
そのうえ、詳細には無機核粒子の均一な被覆を得ることを可能にする本発明の方法の別の重要な特徴に従って、この添加は、反応液のｐＨを実質的に一定値、一般には塩溶液を加える直前の懸濁液のｐＨ値に維持しながら行われる。このｐＨ値は、従って、８から１１、より詳細には８．５から９．５であり得る。
【００７１】
「実質的に一定値に維持されるｐＨ」という表現は、混合物のｐＨが、設定した設定値について最大で０．５ｐＨ単位、およびより好ましくはこの値について最大で０．１ｐＨ単位変化し得ることを意味するものとする。
【００７２】
これらのｐＨ値を達成するため、および要求されるｐＨを維持するため、上記のとおりの塩基を反応液に加えることができる。
【００７３】
第二工程（ｂ）において、懸濁液への溶液の添加は、室温（２０から２５℃）から上限６０℃または８０℃の範囲の温度で行われる。
【００７４】
懸濁液と溶液の接触により、希土類（Ｙおよび／またはＧｄとＥｕ）と核に均一層として堆積したアンモニウム化合物との粒子を含む沈殿が形成される。溶液を懸濁液と混合する間の温度および速度の添加条件を変えることにより、粒子の寸法を変えることが可能である。層の厚さは、用いる塩および核のそれぞれの量に依存して変えることができる。
【００７５】
続く工程（ｃ）において、得られた沈殿は、固体／液体分離の任意の方法（濾過、遠心分離、沈降など）により、反応液の液相から分離される。沈殿は、例えば、可溶性の塩を除去するために、１回以上洗うこともできる。
【００７６】
沈殿は、減圧下乾燥させるか噴射乾燥させることによる例えば５０℃から１００℃の熱処理により乾燥操作を施すことで、結合していない水を蒸発させることができる。
【００７７】
工程（ｂ）後、反応液に熟成工程を施すことが可能である。「熟成工程」という用語は、溶液を加え終わった後の混合物を、工程（ｂ）と同じ温度および撹拌条件下に維持することを意味するものとする。この熟成工程の期間は、例えば１５分から３時間が可能であるが、この値は、純粋に例示としてのみ提供するものであって制限するものではない。
【００７８】
熟成を加圧下、例えば、オートクレーブ中で、１００℃から２００℃、より詳細には１００℃から１５０℃の温度で行うことも可能である。
【００７９】
本方法の最終工程は、焼成工程である。この工程は、層の希土類（Ｙおよび／またはＧｄとＥｕ）／アンモニウム化合物を同じ希土類の酸化物に変換することを可能にする。
【００８０】
この焼成は一般に空気中で行われる。
【００８１】
焼成時間は、慣習的に、例えば、一定重量になるまで確認することにより決定することができる。純粋に例示として、焼成時間は、約３０分から６時間で様々であり得る。
【００８２】
この処理をすると、本発明の組成物即ち前駆体が得られる。
【００８３】
本発明のリン光体は、少なくとも１２００℃の温度で、上記のとおりの組成物／前駆体、または同じく上記のとおりの方法で得られる組成物／前駆体を焼成することにより得られる。この温度は、約１２００℃から１６５０℃、より詳細には１３００℃から１５００℃が可能である。
【００８４】
この処理により、前駆体は有効なリン光体に変換される。
【００８５】
上記のとおり、前駆体自体も固有の発光性を有し得るものの、この性質は、一般に、意図する用途には不十分であり、焼成処理によって大幅に向上するものである。
【００８６】
焼成は一般に空気中で行われる。
【００８７】
既知のとおり、焼成は、融剤または溶融化剤（例えば、フッ化リチウム、四ホウ酸リチウム、塩化リチウム、塩化ナトリウム、塩化バリウム、炭酸リチウム、炭酸ナトリウム、炭酸バリウム、リン酸リチウム、塩化アンモニウム、酸化ホウ素、ホウ酸およびリン酸アンモニウム、ならびにこれらの混合物など）の存在下で行うこともできる。
【００８８】
焼成を、どのような融剤も存在させずに、従って溶融化剤を前駆体とあらかじめ混合せず行い、これにより本方法を簡素化しリン光体に存在する不純物の含量を減少させる助けとすることも可能である。さらに、このやり方は、製品の考え得る毒性を考慮して厳密な安全基準に従って処理しなければならない製品（上記の溶融化剤の大部分の場合にそうである。）を用いることを回避する。
【００８９】
処理後、焼成生成物は、できるだけ純粋なリン光体を、凝集していない状態またはわずかに凝集した状態で得るために、有利には洗浄される。後者の場合、リン光体を穏やかな分離処理にかけることでリン光体の凝集をほぐすことが可能である。
【００９０】
上記の熱処理は、前駆体の粒子のものと非常に近い、核／殻構造と粒子径分布を維持したリン光体を得ることを可能にする。
【００９１】
また、熱処理は、外側のリン光体層から核内へのユーロピウムの拡散現象を実質的に誘導しないで行うことが可能である。
【００９２】
本発明の可能な改変形態の１つに従って、記載される２つの方法の連続する焼成を同一工程内で行うこと、即ち前駆体の段階から停止することなく直接リン光体を得ることが可能であることを強調しておく必要がある。
【００９３】
そのうえさらに、本発明は、上記の調製法により得ることができるリン光体を包含する。
【００９４】
本発明のリン光体は、その性質のおかげで、ＵＶ範囲（２００から２８０ｎｍ）、例えば、約２５４ｎｍに励起源を有する照明または表示系に、とりわけ、詳細には、三色水銀灯ならびに管状または板状の液晶系バックライト用ランプ（ＬＣＤバックライト）に用いることができる。本発明のリン光体は、ＵＶ励起下で高い輝度を有し、熱による後処理による発光損失がない。本発明のリン光体の発光は、室温から３００℃の範囲の温度で、ＵＶ下特に安定である。
【００９５】
本発明のリン光体は、ＶＵＶ（または「プラズマ」）励起系（例えば、プラズマディスプレーおよび水銀を含まない三色ランプ、特にキセノン励起ランプ（管状も板状も問わず）など）用の赤色リン光体の有望な候補でもある。本発明のリン光体は、ＶＵＶ励起（例えば、約１４７ｎｍおよび１７２ｎｍ）下で強い赤色を発光する。本リン光体は、ＶＵＶ励起下で安定である。
【００９６】
本発明のリン光体は、ＬＥＤ（発光ダイオード）励起デバイスにおける赤色リン光体としても用いることができる。本リン光体は、近ＵＶで励起可能な系で特に用いることが可能である。
【００９７】
本リン光体は、ＵＶ励起マーキング系でも用いることができる。
【００９８】
本リン光体は、有機マトリクス（例えば、プラスチックマトリクス、またはＵＶ下で透明な重合体など）、無機（例えば、シリカ）マトリクスまたは混成有機／無機マトリクスに分散させることもできる。
【００９９】
本発明のリン光体は、ＣＲＴ（陰極線管）またはＦＥＤ（電界放出ディスプレー）またはＳＥＤ（面放出ディスプレー）の陰極励起系に用いることができる。
【０１００】
本発明のリン光体は、周知の技法、例えば、スクリーン印刷、噴射、電気泳動または沈降により、上記のデバイスの製造に用いることができる。
【０１０１】
本発明は、別の態様に従って、赤色発光源として、上記のとおりのリン光体または同じく上記のとおりの方法で得られるリン光体を含む、発光デバイスにも関する。
【０１０２】
ここから実施例を示す。
【０１０３】
以下の実施例において、調製した粒子は、以下の方法を用いて、粒子径、形態および組成に関して特性決定した。
【０１０４】
粒子径測定
粒子直径は、レーザー粒子径分析装置（Ｍａｌｖｅｒｎ  ２０００）を用いて、粒子を水に分散させ超音波（１３０Ｗ）で１分３０秒間処理した試料から求めた。
【０１０５】
電子顕微鏡法
高分解能ＪＥＯＬ  ２０１０  ＦＥＧ  ＴＥＭ顕微鏡を用いて、透過型電子顕微鏡法により、（顕微鏡用切片にした）粒子の断面図の顕微鏡画像を得た。ＥＤＳ（エネルギー分散分光法）による化学組成測定についての装置の空間分解能は＜２ｎｍであった。観測された形態と測定された化学組成を関連づけることにより、核／殻構造を実証すること、および顕微鏡画像で殻の厚さを測定することが可能であった。
【０１０６】
化学組成測定は、ＨＡＡＤＦ−ＳＴＥＭで作成された顕微鏡画像でのＥＤＳによっても行うことができた。測定は、少なくとも２つのスペクトルから取られた平均に相当した。
【０１０７】
Ｘ線回折
Ｘ線回折図は、Ｂｒａｇｇ−Ｂｒｅｎｔａｎｏ法に従って対陰極として銅を用いたＫα線を用いて作成した。分解能は、異なる化合物からの線を分離するのに十分なように選択した。好ましくはこの分解能は、Δ（２θ）＜０．０２°であった。
【実施例】
【０１０８】
（比較例１）
以下の様式で、式（Ｙ０．９５Ｅｕ０．０５）２Ｏ３の酸化物を調製した。
【０１０９】
中性シュウ酸イットリウムユーロピウム（ユーロピウム０．０５ｍｏｌに対してイットリウム０．０９５ｍｏｌ）を含有する懸濁液を８５℃に加熱した。０．２５５Ｍシュウ酸アンモニウム溶液をこの懸濁液に加えて、シュウ酸／（Ｙ＋Ｅｕ）モル比を２およびアンモニア／（Ｙ＋Ｅｕ）モル比を２とした。反応液を１時間撹拌し続け、生じた沈殿を濾過して回収し、次いで洗い、１００℃で乾燥させた。最後に、沈殿を空気中９００℃で２時間焼成した。沈殿は、Ｍａｌｖｅｒｎ粒子径分析装置を用いて測定したところ、直径中央値が６．５μｍであった。
【０１１０】
（実施例２）
この実施例は、本発明の核／殻前駆体に関するものであり、この実施例の核はリン酸ランタンである。
【０１１１】
ＬａＰＯ４核の合成
リン酸（Ｈ３ＰＯ４）溶液（１．７２５ｍｏｌ／ｌ）５００ｍｌを、あらかじめ水酸化アンモニウムを加えてｐＨ１．９にしておき６０℃に加熱して、これに１時間かけて硝酸ランタン溶液（１．５ｍｏｌ／ｌ）５００ｍｌを加えた。沈殿させている間のｐＨは、水酸化アンモニウムを加えることにより１．９に調整した。
【０１１２】
沈殿工程後、反応液をさらに１時間６０℃に維持した。そうすると、沈殿は濾過により容易に回収でき、これを水で洗って、空気中６０℃で乾燥させた。次いで、得られた粉末に空気中９００℃の熱処理を施した。
【０１１３】
得られた生成物を、１重量％のＬｉＦの存在下、還元雰囲気（Ａｒ／Ｈ２）中１１００℃で２時間焼成することにより圧縮した。そうして、モナザイト構造の希土類リン酸塩を得た。顕微鏡画像（ＳＥＭ）で１５０個の粒子から統計的に求めた直径中央値は、３．２μｍであった。
【０１１４】
前駆体合成
３．４５ｍｏｌ／ｌの硝酸イットリウム溶液２７５．５ｍｌと２．０１ｍｏｌ／ｌの硝酸ユーロピウム溶液２４．９ｍｌを混合し、次いで溶液を１リットルにして、溶液Ａを調製した。
【０１１５】
次いで、あらかじめ調製した核２２ｇを脱イオン水６５０ｍｌに加え、室温で４００ｒｐｍで撹拌して分散させた。６Ｎ水酸化アンモニウムを加えてｐＨを８．５に上げた。次いで、３４０ｍｌの溶液Ａを１時間３０分かけて加えた。このときも、撹拌しながら６Ｎ水酸化アンモニウムを加えてｐＨを８．５に調整した。加えた後、同じ温度で１時間の熟成工程を行った。
【０１１６】
次いで、得られた生成物を濾過し、２体積の水で、１００℃で５時間乾燥させてから、９００℃で２時間焼成した。
【０１１７】
こうして核／殻前駆体を得た。Ｘ線回折は、２つの別々の結晶相（Ｙ，Ｅｕ）２Ｏ３およびＬａＰＯ４の存在を示した。
【０１１８】
この生成物は、直径中央値（Ｄ５０）が８．３μｍであった。
【０１１９】
樹脂被覆した生成物を超薄片試料作製法（ｕｌｔｒａｍｉｃｒｏｔｏｍｙ）で調製し（厚さ約１００ｎｍ）孔開き膜に乗せてＴＥＭ顕微鏡画像を撮った。断面に粒子が見られた。この顕微鏡画像で粒子を横切る断面が観測され、その核は球状で平均厚さ８００ｎｍの殻で囲まれていた。
【０１２０】
（実施例３）
この実施例は、本発明のリン光体に関する。
【０１２１】
実施例２で得られた前駆体生成物を、空気中１３００℃で４時間焼成した。ＵＶ励起で赤色発光するリン光体が得られた。
【０１２２】
このリン光体は、同一条件下、比較例の前駆体酸化物の焼成で得られるリン光体と比較して、９８％の光ルミネッセンス（ＰＬ）収量を有した。
【０１２３】
この収量は、５００ｎｍから７５０ｎｍの波長範囲で蛍光分光計を用いて測定した２５４ｎｍ励起下での発光スペクトルの積分により求めた。収量は比較のリン光体を１００％として規格化した。
【０１２４】
ユーロピウムの３０％削減が達成されることを考えると、実施例１の前駆体を本実施例と同一条件下で焼成して得られる比較のリン光体に対して、ＰＬがわずかに減少する（２％）のは、まったく問題ないことである。
【０１２５】
（実施例４）
この実施例は、本発明の核／殻前駆体に関するものであり、この実施例の核は酸化イットリウムである。
【０１２６】
Ｙ２Ｏ３核の合成
式Ｙ２Ｏ３の酸化物を、比較例１で記載されるものと同様な操作法を用いて調製した。即ち、中性シュウ酸イットリウムを含有する懸濁液を、４５℃に加熱した。この懸濁液に、０．２５５Ｍシュウ酸アンモニウム溶液を加え、シュウ酸／Ｙモル比を２．５および水酸化アンモニウム／Ｙモル比を５にした。反応液を１５分間撹拌し続け、生じた沈殿を濾過して回収し、それから洗って１００℃で乾燥させた。最後に、沈殿を空気中９００℃で２時間焼成した。生成物は、Ｍａｌｖｅｒｎ粒子径分析装置で測定して直径中央値が４μｍであった。
【０１２７】
次いで、得られた生成物を、ホウ酸１重量％の存在下１４５０℃で焼成した。次いで、これを、ボールミルを用いて２時間粉砕し、それから洗って乾燥させた。
【０１２８】
前駆体合成
３．４５ｍｏｌ／ｌの硝酸イットリウム溶液２７５．５ｍｌと２．０１ｍｏｌ／ｌの硝酸ユーロピウム溶液２４．９ｍｌを混合し、次いで溶液を１リットルにして、溶液Ａを調製した。
【０１２９】
次いで、あらかじめ調製した核２１ｇを脱イオン水６５０ｍｌに加え、室温で４００ｒｐｍで撹拌して分散させた。６Ｎ水酸化アンモニウムを加えてｐＨを８．５に上げた。次いで、３４０ｍｌの溶液Ａを１時間３０分かけて加えた。このときも、撹拌しながら６Ｎ水酸化アンモニウムを用いてｐＨを８．５に調整した。加えた後、同じ温度で１時間の熟成工程を行った。
【０１３０】
次いで、得られた生成物を濾過し、２体積の水で、１００℃で５時間乾燥させてから、９００℃で２時間焼成した。
【０１３１】
こうして前駆体を得た。Ｘ線回折は、２つの別々の結晶相（Ｙ，Ｅｕ）２Ｏ３およびＹ２Ｏ３の存在を示した。
【０１３２】
この生成物は、直径中央値（Ｄ５０）が７．５μｍであった。
【０１３３】
実施例２に記載されるとおりに作成したＴＥＭ顕微鏡画像では、粒子を横切る断面が観測され、その核は球状で平均厚さ８００ｎｍの殻で囲まれていた。
【０１３４】
（実施例５）
この実施例は、本発明のリン光体に関する。
【０１３５】
実施例４で得られた前駆体生成物を、空気中１５００℃で４時間焼成し、次いで粉砕して直径中央値（Ｄ５０）を７．５μｍにした。ＵＶ励起で赤色発光するリン光体が得られた。このリン光体は、ユーロピウムが３０％削減されているものの、ＰＬが１００％であり、従って本実施例と同一条件下で実施例１の前駆体を焼成して得られる比較のリン光体のものと同一収量であった。
【０１３６】
（実施例６）
この実施例は、本発明の核／殻前駆体に関するものであり、この実施例の核はアルミナでできている。
【０１３７】
２ｍｏｌ／ｌの硝酸イットリウムユーロピウム溶液（イットリウム０．６６５ｍｏｌおよびユーロピウム０．００５ｍｏｌ）３５０ｍｌを混合し、溶液Ａを調製した。
【０１３８】
次いで、レーザー粒子径Ｄ５０が３μｍのアルミナ粉末１５．３ｇを脱イオン水６５０ｍｌに加え、室温で激しく撹拌して分散させた。６Ｎ水酸化アンモニウムを加えてｐＨを８．３に上げた。次いで、溶液Ａを１時間３０分かけて加えた。このときも、撹拌しながらｐＨを調整（ｐＨ＝８．３）した。加えた後、同じ温度で１時間の熟成工程を行った。
【０１３９】
次いで、得られた生成物を濾過し、２体積の水で、１００℃で５時間乾燥させてから、９００℃で２時間焼成した。
【０１４０】
こうして所望の前駆体が得られた。Ｘ線回折は、２つの別々の結晶相（Ｙ，Ｅｕ）２Ｏ３およびＡｌ２Ｏ３の存在を示した。
【０１４１】
生成物は、直径中央値（Ｄ５０）が６．５μｍであった。
【０１４２】
（実施例７）
この実施例は、実施例６の前駆体から得られる本発明のリン光体に関する。
【０１４３】
実施例６の前駆体を、空気中１５５０℃で４時間焼成した。ＵＶ励起で赤色発光するリン光体が得られた。光ルミネッセンス収量は、５５０ｎｍから７８０ｎｍの光ルミネッセンススペクトルを積分して測定した。
【０１４４】
このリン光体は、同等条件下で実施例１の前駆体を焼成して得られるリン光体と比較して、粒子径（Ｄ５０）が７．２μｍで発光収量が１００％であった。